АКТИВНЫЙ ПОЛИМЕРНЫЙ СЛОЙ ИЗ ПРОИЗВОДНЫХ ХИТИНА, В ЧАСТНОСТИ, ДЛЯ ПОВЯЗОК И ЕГО ПРИМЕНЕНИЕ

1. Активный полимерный слой (1), в частности, для раневой повязки, отличающийся тем, что он имеет неволокнистую структуру, полученную в соответствии со способом выливания на непоглощающую поверхность, растворенного в растворителе, по меньшей мере, одного из производных хитина, полученного по реакции этерификации хитина в присутствии неразветвленных насыщенных алифатических ангидридов с длиной цепи от С2 до С8, и предпочтительно ангидридов, таких как ангидрид этан-пропановой кислоты, ангидрид бутан-пропановой кислоты, разветвленных ненасыщенных ангидридов, предпочтительно таких как ангидрид метакриловой кислоты, ангидрид 2-бутановой кислоты и циклических ангидридов, предпочтительно таких как малеиновый ангидрид, янтарный ангидрид, фталевый ангидрид и оксикислоты, предпочтительно молочной кислоты, гликолевой кислоты.
2. Активный полимерный слой (1) по п. 1, отличающийся тем, что производные хитина, полученные путем реакции этерификации хитина в присутствии неразветвленных насыщенных алифатических ангидридов с цепями длиной от С2 до С8, разветвленных ненасыщенных или циклических выбранных оксикислот, являются моно- или дизамещенными.
3. Активный полимерный слой (1) по п. 2, отличающийся тем, что дизамещенные производные хитина содержат заместители, имеющие ту же длину цепей.
4. Активный полимерный слой (1) по п. 2, отличающийся тем, что дизамещенные производные хитина содержат заместители, имеющие разную длину цепей.
5. Активный полимерный слой (1) по п. 1, отличающийся тем, что производные хитина, полученные путем реакции этерификации хитина в присутствии неразветвленных насыщенных алифатических ангидридов с цепями длиной от С2 до С8, разветвленных ненасыщенных или циклических выбранных оксикислот, являются моно- или дизамещенными,
причем дизамещенные производные хитина содержат заместители, имеющие ту же длину цепей, или дизамещенные производные хитина содержат заместители, имеющие разную длину цепей,
и указанный слой выполнен из одного производного хитина, в соотношении от 0,1 до 100%, или смеси, по меньшей мере, двух производных хитина.
6. Активный полимерный слой (1) по п. 5, отличающийся тем, что он имеет пористую структуру.
7. Активный полимерный слой (1) по п. 5, отличающийся тем, что он не является пористым.
8. Активный полимерный слой (1) по п. 6, отличающийся тем, что он имеет поры размером от 0,1 до 4,0 мм в диаметре, прямые или свернутые, в зависимости от типа раны, или поры разного размера в процентном отношении от 1 до 90% в одной повязке.
9. Активный полимерный слой (1) по п. 6, отличающийся тем, что его получают в процессе выщелачивания.
10. Активный полимерный слой (1) по п. 9, отличающийся тем, что в процессе выщелачивания в форме равномерно разводится растворимое в воде порообразующее вещество, с соотношением массы полимеров к массе порообразующего фактора в диапазоне от 1/5 до 1/40, с размером кристаллов от 100 до 800 мкм, а затем применяется раствор полимера, выбранного из группы производных хитина или смеси производных хитина, растворенных в органическом растворителе, и затем растворитель выпаривается при температуре от 24 до 80°C в течение от 3 до 20 ч, в то время как процесс вымывания остатков порообразующего вещества и растворителя водой продолжается от 1 до 24 ч.
11. Активный полимерный слой (1) по п. 10, отличающийся тем, что в качестве порообразующего вещества используется хлорид натрия (NaCl).
12. Активный полимерный слой (1) по п. 10, отличающийся тем, что в качестве органических кетонных растворителей применяются алкильные спирты.
13. Активный полимерный слой (1) по п. 12, отличающийся тем, что концентрация производного хитина/смеси производных хитина в растворителе составляет от 0,01 до 0,4 г/мл, предпочтительно от 0,001 в 0,15 г/мл.
14. Активный полимерный слой (1) по п. 8, отличающийся тем, что получается путем растворения производного хитина или их смеси (при концентрации от 0,1 до 99%) в растворе хлорида лития (LiCl) (с концентрацией от 5 до 6%) в N,N-диметилацетамиде (ДМА), добавления карбоната кальция и перемешивания при пониженной температуре, а затем заливки таким образом подготовленной смеси в форму, выпаривания растворителя, промытая раствором соляной кислоты и водой, а также сушки.
3
15. Активный полимерный слой (1) по п. 14, отличающийся тем, что карбонат кальция (СаСО) применяется в количестве от 0,1 до 5%, предпочтительно от 1 до 3,5%, при этом получаются поры разных форм и размеров от 100 до 1000 мкм.
16. Активный полимерный слой (1) по п. 5, отличающийся тем, что он насыщен вспомогательными веществами.
+
+
2+
2+
17. Активный полимерный слой (1) по п. 16, отличающийся тем, что в качестве вспомогательных веществ применяются ионы Ag (в количестве от 0,01 до 5%), и/или ионы калия K (в количестве от 0,01 до 2%), и/или ионы кальция Са (в количестве от 0,01 до 2%), и/или ионы цинка Zn (в количестве от 0,01 до 1,5%), и/или лимонная кислота (в количестве от 0,001 до примерно 5%), и/или соли висмута (в количестве от 0,001 до 5%).
18. Активный полимерный слой (1) по п. 5, отличающийся тем, что он насыщен антисептическими веществами.
19. Активный полимерный слой (1) по п. 18, отличающийся тем, что в качестве антисептических веществ используются: неомицин, полимиксин В, бацитрацин, ванкомицин, гентамицин, цефалоспорин и другие антибиотики с широким спектром действия.
20. Активный полимерный слой (1) по п. 18, отличающийся тем, что он насыщен метронидазолом.
21. Активный полимерный слой (1) по п. 8, отличающийся тем, что он распространяется на гидрогеле.
22. Активный полимерный слой (1) по п. 21, отличающийся тем, что в качестве гидрогеля (5) используются желатин, агар, полиэтиленоксид, полиакриловая кислота.
23. Активный полимерный слой (1) по п. 22, отличающийся тем, что он помещен в структуре гидрогеля (5) или на поверхности гидрогеля (5) в количестве от 0,01 до 98% веса в объеме гидрогеля (5), слоем толщиной от 0,01 до 1,5 мм.
24. Активный полимерный слой (1) по п. 23, отличающийся тем, что содержит фибробласты (7) и/или кератиноциты (6).
25. Использование активного слоя полимера (1) для получения повязки, которая может быть применена на измененные болезнью места, в том числе чистые, плоские и мелкие язвы, характеризующиеся грануляцией, подлежащей модификации, открытую бедренную артерию с легкой до умеренной потерей ткани и без интенсивного экссудата, для использования в лечении человека и в ветеринарии